【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
担体基材、および
金属酸化物を含む支持体材料に支持されたパラジウム、金属酸化物を含む支持体材料に支持された金、およびセリア含有化合物を含み、基材上に配置された第１の薄め塗膜層
を含むディーゼル酸化触媒。
【請求項２】
第１の薄め塗膜層が、パラジウムを、０．１から２００ｇ／ｆｔ３の量で、金を、０．１から１００ｇ／ｆｔ３の量で、およびセリア含有化合物に含まれるセリアを、０．００１から１０ｇ／ｉｎｃｈ３の量で含む、請求項１に記載のディーゼル酸化触媒。
【請求項３】
第１の薄め塗膜層が、元素として計算して、第１の薄め塗膜層の質量に対して最大で０．１ｗｔ％の白金、第１の薄め塗膜層の質量に対して最大で０．１ｗｔ％のゼオライト、ならびに酸化バリウムとして計算して、第１の薄め塗膜層の質量に対して最大で１ｗｔ％のバリウムを含む、請求項１または２に記載のディーゼル酸化触媒。
【請求項４】
パラジウムが支持される支持体材料は、アルミナ、ジルコニア、シリカ、チタニア、シリカ−アルミナ，ジルコニア−アルミナ、チタニア−シリカ、チタニア−ジルコニア、チタニア−アルミナ、ランタナ−アルミナ，ランタナ−ジルコニア−アルミナ、およびそれらの２種以上の組合せからなる群から選択される金属酸化物を含み、ならびに金が支持される支持体材料は、アルミナ、ジルコニア、シリカ、チタニア、シリカ−アルミナ、ジルコニア−アルミナ、チタニア−シリカ、チタニア−ジルコニア、チタニア−アルミナ、ランタナ−アルミナ、ランタナ−ジルコニア−アルミナ、およびそれらの２種以上の組合せからなる群から選択される金属酸化物を含む、請求項１から３のいずれか一項に記載のディーゼル酸化触媒。
【請求項５】
セリア含有化合物が、セリアを、該化合物の質量に対して少なくとも９０ｗｔ％の量で含有する、請求項１から４のいずれか一項に記載のディーゼル酸化触媒。
【請求項６】
第１の薄め塗膜層上に配置されたさらなる薄め塗膜層を含まない、請求項１から５のいずれか一項に記載のディーゼル酸化触媒。
【請求項７】
第１の薄め塗膜層上に配置された少なくとも１つのさらなる薄め塗膜層を含み、少なくとも１つのさらなる薄め塗膜層の少なくとも１層はゼオライトを含み、および少なくとも１つのさらなる薄め塗膜層の少なくとも１つが、白金、パラジウム、ロジウム、イリジウム、ルテニウムおよびオスミウムからなる群から選択される少なくとも１種の貴金属を含み、貴金属は、金属酸化物を含む支持体材料に支持されている、請求項１から６のいずれか一項に記載のディーゼル酸化触媒。
【請求項８】
少なくとも１つのさらなる薄め塗膜層の少なくとも１層が２種の異なった貴金属を含む、請求項７に記載のディーゼル酸化触媒。
【請求項９】
少なくとも１つのさらなる薄め塗膜層のいずれも、元素として計算して、さらなる薄め塗膜層の質量に対して０．１ｗｔ％を超える金を含まない、請求項７または８に記載のディーゼル酸化触媒。
【請求項１０】
金属酸化物がシリカ−γ−アルミナである、請求項７から９のいずれか一項に記載のディーゼル酸化触媒。
【請求項１１】
パラジウムを、または白金を、またはパラジウムおよび白金を含み、およびゼオライトを含み、第１の薄め塗膜層上に配置された第２の薄め塗膜層を含み、パラジウムは、金属酸化物を含む支持体材料に支持され、白金は、金属酸化物を含む支持体材料に支持されている、請求項７から１０のいずれか一項に記載のディーゼル酸化触媒。
【請求項１２】
ディーゼル酸化触媒が、第２の薄め塗膜層上に配置されたさらなる薄め塗膜層を含有しない、請求項１１に記載のディーゼル酸化触媒。
【請求項１３】
第２の薄め塗膜層が、パラジウムを、０．１から２００ｇ／ｆｔ３の量で、および／または白金を、０．１から２００ｇ／ｆｔ３の量で含む、請求項１１または１２に記載のディーゼル酸化触媒。
【請求項１４】
第２の薄め塗膜層が、第２の薄め塗膜層の質量に対して最大で０．１ｗｔ％のセリア、および／または元素として計算して、第２の薄め塗膜層の質量に対して最大で０．１ｗｔ％の金を含む、請求項１１から１３のいずれか一項に記載のディーゼル酸化触媒。
【請求項１５】
第１の薄め塗膜層上に配置された第２の薄め塗膜層であって、
金属酸化物を含む支持体材料に支持されたパラジウムおよび／または金属酸化物を含む支持体材料支持されたに白金を含み、さらにゼオライトを含む第２の薄め塗膜層、および
第２の薄め塗膜層上に配置された第３の薄め塗膜層であって、金属酸化物を含む支持体材料に支持されたパラジウム、および／または金属酸化物を含む支持体材料に支持された白金を含む第３の薄め塗膜層
を含む、
請求項７から１０のいずれか一項に記載のディーゼル酸化触媒。
【請求項１６】
ディーゼル酸化触媒が、第３の薄め塗膜層上に配置されたさらなる薄め塗膜層を含有しない、請求項１５に記載のディーゼル酸化触媒。
【請求項１７】
第２の薄め塗膜層が、パラジウムを、０．１から５０ｇ／ｆｔ３の量で含む、請求項１５または１６に記載のディーゼル酸化触媒。
【請求項１８】
第２の薄め塗膜層が、少なくとも１種のゼオライトを含む、請求項１５から１７のいずれか一項に記載のディーゼル酸化触媒。
【請求項１９】
第２の薄め塗膜層がセリア含有化合物を含み、第２の薄め塗膜層は、セリア含有化合物中に含有されるセリアを含む、請求項１５から１８のいずれか一項に記載のディーゼル酸化触媒。
【請求項２０】
第３の薄め塗膜層が、パラジウムを、０．１から２００ｇ／ｆｔ３の量で含む、請求項１５から１９のいずれか一項に記載のディーゼル酸化触媒。
【請求項２１】
第３の薄め塗膜層が、第３の薄め塗膜層の質量に対して最大で０．１ｗｔ％のセリア含有化合物を、および／または第３の薄め塗膜層の質量に対して最大で０．１ｗｔ％ゼオライトを含む、請求項１５から２０のいずれか一項に記載のディーゼル酸化触媒。
【請求項２２】
第３の薄め塗膜がバリウムを含む、請求項１５から２１のいずれか一項に記載のディーゼル酸化触媒。
【請求項２３】
請求項１から２２のいずれか一項に記載のディーゼル酸化触媒の製造方法であって、
ａ）担体基材を用意する工程、
ｂ）支持されたパラジウム、およびセリア含有化合物を含む混合物に、基材を浸漬することにより、第１の薄め塗膜層を基材上に適用する工程
を含む製造方法。
【請求項２４】
ｃ）その上に第１の薄め塗膜層を配置させた、ｂ）で得られた基材上に第２の薄め塗膜を適用する工程
を含む、請求項２３に記載の方法。
【請求項２５】
ｄ）その上に第１の薄め塗膜層を配置させ、第１の薄め塗膜層上に第２の薄め塗膜層を配置させた、ｃ）で得られた基材上に、第３の薄め塗膜を適用する工程
を含む、請求項２４に記載の方法。
【請求項２６】
ｅ）その上に第１の薄め塗膜層を配置させ、第１の薄め塗膜層上に第２の薄め塗膜層を配置させ、第２の薄め塗膜層上に第３の薄め塗膜層を配置させた、ｄ）で得られた基材上に、さらなる薄め塗膜を適用する工程
を含む、請求項２５に記載の方法。
【請求項２７】
工程ｃ）、または工程ｃ）および工程ｄ）、または工程ｃ）および工程ｄ）および工程ｅ）を含む方法であって、第２の、第３の、またはさらなる薄め塗膜の少なくとも１層がゼオライトを含み、および第２の、第３の、またはさらなる薄め塗膜の少なくとも１層が、白金、パラジウム、ロジウム、イリジウム、ルテニウムおよびオスミウムからなる群から選択される貴金属を含み、貴金属は金属酸化物を含む支持体材料に支持されている、請求項２４から２６のいずれか一項に記載の方法。
【請求項２８】
ディーゼルエンジンの排気ガス流を処理する系であって、
排気マニホールドを通してディーゼルエンジンと流体連絡する排気導管、
担体基材が壁流基材またはフロースルー基材である、請求項１から２２のいずれか一項に記載のディーゼル酸化触媒、および
層化されたディーゼル酸化触媒複合体と流体連絡する以下の：触媒付き煤煙フィルタ（ＣＳＦ）、選択的接触還元（ＳＣＲ）物品、ＮＯｘ貯蔵物品および還元（ＮＳＲ）触媒物品の１つまたは複数を含む系。